FR 3050740 A1 20171103 FR 1653753 A 20160427 1 La présente invention a pour objet une électrode de type métal / chalcogénure métallique (en particulier oxyde ou sulfure métallique) à haute surface spécifique et son procédé de préparation, ainsi qu'un dispositif électrochimique la contenant et son utilisation notamment dans des procédés d'électrolyse et plus particulièrement d'oxydation de l'eau en dioxygène. L'oxydation de l'eau en dioxygène (également appelé en anglais Oxygen Evolution Reaction, OER) est une réaction clé dans l'utilisation de l'eau comme une source d'électrons, notamment dans le contexte de dispositifs électrochimiques et photoélectrochimiques utilisés pour la réduction de composés tels par exemple le dioxyde de carbone ou l'eau elle-même. Cette réaction peut être schématisée comme suit : 2H20 -> 02 + 41-1± + 4e- Un système d'oxydation de l'eau efficace exige l'utilisation de systèmes catalytiques ayant une bonne stabilité et une bonne sélectivité mais surtout permettant la catalyse de la réaction à une densité de courant élevée et avec une faible surtension. Un tel système catalytique est particulièrement difficile à obtenir car la réaction implique la perte de quatre protons et quatre électrons. Un transfert d'électrons et de protons efficace est donc nécessaire. Depuis les années 70, un grand nombre de systèmes catalytiques ont été proposés. La plupart des premiers systèmes consistaient en des complexes moléculaires ou des oxydes métalliques de l'iridium ou du ruthénium. Cependant, la rareté et le coût de ces métaux nobles limitent leur utilisation, notamment à l'échelle industrielle. Récemment, des efforts de recherche importants ont été consacrés au remplacement de ces métaux par des métaux plus abondants et moins chers pour permettre une application plus large de ces systèmes électrochimiques et photoélectrochimiques. Des exemples de catalyseurs à base de Co, Ni, Fe ou Mn ont été proposés, que ce soit dans des systèmes catalytiques hétérogènes ou moléculaires (Nocera 2012). Si ces systèmes ont permis d'obtenir de bonnes activités catalytiques, en particulier avec des matériaux à base de cobalt, ils souffrent encore de densités de courant relativement faibles et de surtensions élevées (par exemple 0,1 mA/cm2 à 320 mV de 3050740 2 surtension a été observée pour un catalyseur phosphate de cobalt, voir Kanan et al. 2008). Récemment, des électrodes hétérogènes à base d'oxyde cuivrique (CuO) ou des électrodes à base d'oxyde cuivreux (Cu20) ont été développées pour l'oxydation 5 de l'eau en dioxygène (Liu et al. 2016 (a) et (b)). Les résultats obtenus étaient comparables à ceux obtenus avec les systèmes à base de cobalt mais en utilisant un matériau beaucoup moins cher, le cuivre étant 5 fois moins cher que le cobalt. Toutefois, ces électrodes souffrent encore d'une surtension trop élevée pour la production de dioxygène. 10 Il existe donc encore un réel besoin de développer de nouveaux systèmes catalytiques capables de catalyser la réaction d'oxydation de l'eau avec une densité de courant élevée et une faible surtension. La présente invention a donc pour premier objet une électrode comprenant 15 un support électro-conducteur dont au moins une partie de la surface est recouverte par un dépôt d'un métal choisi dans le groupe constitué par le cuivre, le fer, le nickel, le zinc, le cobalt, le manganèse, le titane et un mélange de ceux-ci, la surface dudit dépôt étant sous une forme oxydée, sulfurée sélénée et/ou tellurée et le dépôt ayant une haute surface spécifique, et plus particulièrement une surface 20 spécifique supérieure ou égale à 1 m2/g. Une telle électrode peut être utilisée pour catalyser la réaction d'oxydation de l'eau avec une densité de courant élevée et une faible surtension (typiquement 10 mA/cm2 à moins de 350 mV de surtension). Une telle électrode donne ainsi de 25 manière surprenante des résultats bien meilleurs que ceux obtenus dans l'art antérieur avec par exemple une électrode constituée d'un dépôt de phosphate de cobalt sur une électrode conductrice (1 mA/cm2 à 410 mV de surtension - Kanan et al. 2008) ou encore à l'aide d'une électrode cuivre/oxyde de cuivre (1 mA/cm2 à 485 mV - Du et al. 2015) 30 Par - électrode », on entend au sens de la présente invention un conducteur électronique capable de capter ou libérer des électrons. L'électrode qui libère des électrons est appelée anode. L'électrode qui capte des électrons est appelée cathode. 3050740 3 Par - support électro-conducteur », on entend au sens de la présente invention un support capable de conduire l'électricité. Un tel support sera constitué, au moins en partie et de préférence totalement, par un matériau électro-conducteur qui pourra être un matériau 5 composite constitué par plusieurs matériaux électro-conducteurs distincts. Le matériau électro-conducteur pourra être choisi notamment parmi un métal tel que le cuivre, l'acier, l'aluminium, le zinc ; un oxyde métallique tel que l'oxyde de titane dopé au fluor (FTO - Fluorine-doped Tin Oxide en anglais) ou l'oxyde d'étain dopé à l'indium (ITO - Indium Tin Oxide en anglais) ; un sulfure métallique tel que le sulfure 10 de cadmium ou le sulfure de zinc ; du carbone notamment sous forme de feutre de carbone, de graphite, de carbone vitreux, de diamant dopé au bore ; un semiconducteur tel que du silicium ; et un mélange de ceux-ci. Ce support pourra prendre toute forme adaptée pour une utilisation en tant qu'électrode, l'homme du métier étant à même de déterminer la forme et les 15 dimensions d'un tel support selon l'utilisation envisagée. La surface d'un tel support est recouverte au moins partiellement par le dépôt de métal. Avantageusement, au moins 5%, en particulier au moins 20%, notamment au moins 50%, de préférence au moins 80%, de la surface du support est recouvert par le dépôt de métal. Selon un mode de réalisation particulier, toute la 20 surface du support est recouverte par le dépôt de métal. Par - dépôt d'un métal », encore appelé - dépôt métallique », on entend au sens de la présente invention un dépôt d'un métal (qui peut être sous forme d'un mélange de métaux) au degré d'oxydation 0. Le dépôt de métal forme ainsi une 25 couche métallique à la surface du support. Le métal est avantageusement déposé sur le support par électrodéposition. Le dépôt métallique a avantageusement une épaisseur comprise entre 10 [Inn et 2 mm, notamment comprise entre 50 [Inn et 0,5 mm, de préférence comprise entre 70 [Inn et 300 [Inn. 30 Une telle épaisseur peut être mesurée notamment par mesure d'une coupe d'échantillon par microscopie électronique à balayage (MEB). Le dépôt métallique a une surface spécifique élevée. Le dépôt métallique a plus particulièrement une surface spécifique supérieure ou égale à 1 m2/g, notamment supérieure ou égale à 2 m2/g, en particulier 35 supérieure ou égale à 3 m2/g, par exemple supérieure ou égale à 5 m2/g ou encore 3050740 4 supérieure ou égale à 10 m2/g. La surface spécifique pourra être comprise entre 1 m2/g et 500 m2/g, par exemple entre 1 m2/g et 200 m2/g, notamment comprise entre 2 m2/g et 100 m2/g, de préférence comprise entre 3 m2/g et 50 m2/g, par exemple comprise entre 5 m2/g et 50 m2/g ou encore comprise entre 10 m2/g et 5 50 m2/g. La valeur de surface spécifique est indiquée par gramme de dépôt métallique. Une telle surface spécifique est avantageusement déterminée par la méthode BET (Brunauer, Emmett et Teller). Cette méthode BET sera avantageusement appliquée à un échantillon de dépôt métallique obtenu par abrasion mécanique à l'aide d'une lame PVC (poly(chlorure de vinyle)) d'un 1 mm 10 d'épaisseur dudit dépôt métallique présent sur le support électro-conducteur. La surface spécifique peut être exprimée également en crn2/crn2 géométrique - Dans ce cas, la valeur de surface spécifique est indiquée par cnn2 d'électrode et peut être avantageusement supérieure ou égale à 5 crn2/crn2 géométrique, notamment supérieure ou égale à 10 crn2/crn2 géométrique, en particulier supérieure ou égale à 15 15 crn2/cm -2géométrique - La surface spécifique pourra être comprise entre 5 et 500 cm2 kni2géométrique, par exemple entre 10 et 200 crn2/crn2 géométrique, notamment comprise entre 15 et 100 crn2/crn2 géométrique, de préférence comprise entre 15 et 50 cm2/cm2géométrique. Une telle surface spécifique est avantageusement déterminée par mesure électrochimique (via l'équation de Randles-Sevcik), plus particulièrement 20 selon les conditions décrites ci-après dans les considérations générales de la partie expérimentale. Le dépôt métallique aura également avantageusement une structure poreuse. Le dépôt métallique aura avantageusement une porosité avec une taille moyenne de pores comprise entre 10 pm et 500 pm, notamment entre 20 pm et 200 25 pm, de préférence entre 30 pm et 70 pm. La taille moyenne des pores peut être déterminée grâce à des clichés obtenus par microscopie électronique à balayage ou à effet tunnel, plus particulièrement selon les conditions décrites ci-après dans les considérations générales de la partie expérimentale. Le métal déposé sur le support est choisi parmi, le cuivre, le fer, le nickel, le 30 zinc, le cobalt, le manganèse, le titane et un mélange de ceux-ci, notamment choisi parmi le cuivre, le fer, le nickel, le zinc et un mélange de ceux-ci. Le métal pourra être plus particulièrement le cuivre. D'autres métaux (que le métal principal susmentionné) pourront être présents dans cette couche de dépôt métallique, tels que l'or, l'argent, le plomb, le 35 ruthénium, l'iridium ou un mélange de ceux-ci. Avantageusement, ces autres métaux 3050740 5 ne représenteront pas plus de 80 %, notamment pas plus de 50% en poids, de préférence pas plus de 30 % en poids de la couche de dépôt métallique. La surface de ce dépôt de métal (c'est-à-dire la surface externe du dépôt métallique non en contact avec le support électro-conducteur) se trouve sous une 5 forme oxydée, sulfurée, sélénée et/ou tellurée, c'est-à-dire que le métal à la surface de ce dépôt métallique se trouve sous une forme oxydée, sulfurée, sélénée et/ou tellurée. Par - forme oxydée, sulfurée, sélénée et/ou tellurée » d'un métal M, on entend au sens de la présente invention les formes chimiques Mx0y, MxSy, MxSey, 10 MxTey, et des mélanges de celles-ci où x et y représentent des nombres entiers dépendant du degré d'oxydation du métal M. Par exemple, dans le cas du cuivre, les formes oxydées peuvent être CuO et Cu20, les formes sulfurées peuvent être CuS et Cu2S, les formes sélénées peuvent être CuSe et Cu2Se et les formes tellurées peuvent être CuTe et Cu2Te 15 Selon un mode de réalisation particulier de l'invention, la surface du dépôt métallique est sous une forme oxydée, sulfurée, sélénée ou tellurée. Selon un autre mode de réalisation particulier de l'invention, la surface du dépôt métallique est sous une forme oxydée et/ou sulfurée, notamment oxydée ou sulfurée. 20 Ce dépôt métallique oxydé, sulfuré, séléné et/ou tellure en surface représente le système catalytique permettant d'effectuer notamment une oxydation de l'eau en dioxygène dans un procédé d'électrolyse. La présente invention a pour second objet un procédé de préparation d'une 25 électrode selon la présente invention comprenant les étapes successives suivantes : (i) électrodéposition d'un métal choisi dans le groupe constitué par le cuivre, le fer, le nickel, le zinc, le cobalt, le manganèse, le titane et un mélange de ceux-ci sur au moins une partie de la surface d'un support électro-conducteur afin de former un dépôt dudit métal sur ladite au moins une partie de la 30 surface du support électro-conducteur, et (ii) oxydation, sulfuration, sélénation et/ou telluration de la surface dudit dépôt de métal. Le support électro-conducteur sera tel que défini précédemment. Ainsi, un tel 35 support sera constitué, au moins en partie et de préférence totalement, par un 3050740 6 matériau électro-conducteur qui pourra être un matériau composite constitué par plusieurs matériaux électro-conducteurs distincts. Le matériau électro-conducteur pourra être choisi notamment parmi un métal tel que le cuivre, l'acier, l'aluminium, le zinc ; un oxyde métallique tel que l'oxyde de titane dopé au fluor (FTO - Fluorine- 5 doped Tin Oxide en anglais) ou l'oxyde d'étain dopé à l'indium (ITO - Indium Tin Oxide en anglais) ; un sulfure métallique tel que le sulfure de cadmium ou le sulfure de zinc ; du carbone notamment sous forme de feutre de carbone, de graphite , de carbone vitreux, diamant dopé au bore ; un semi-conducteur tel que du silicium ; et un mélange de ceux-ci. 10 Ce support pourra prendre toute forme adaptée pour une utilisation en tant qu'électrode, l'homme du métier étant à même de déterminer la forme et les dimensions d'un tel support selon l'utilisation envisagée. La surface d'un tel support est recouverte au moins partiellement par le dépôt de métal. Avantageusement, au moins 5%, en particulier au moins 20%, notamment au moins 50%, de préférence au 15 moins 80%, de la surface du support est recouvert par le dépôt de métal. Selon un mode de réalisation particulier, toute la surface du support est recouverte par le dépôt de métal. Ce support électro-conducteur sera avantageusement nettoyé avant d'effectuer l'électrodéposition selon des techniques bien connues de l'homme du 20 métier. Le métal déposé sur le support sera avantageusement choisi parmi le cuivre, le fer, le nickel, le zinc, le cobalt, le manganèse, le titane et un mélange de ceux-ci, notamment parmi le cuivre, le fer, le nickel, le zinc et un mélange de ceux-ci. Le métal pourra être plus particulièrement le cuivre. 25 Etape (i) : L'électrodéposition pourra avantageusement être réalisée selon les étapes suivantes : (a) immersion au moins partiellement du support électro-conducteur dans une 30 solution aqueuse acide contenant des ions du métal à déposer, et (b) application d'un courant entre le support électro-conducteur et une seconde électrode. 35 3050740 7 Etape (a) : La solution aqueuse acide contenant des ions du métal à déposer sera plus particulièrement une solution aqueuse acide contenant un sel du métal à déposer (encore appelé sel métallique), introduit éventuellement sous une forme hydratée. 5 Ce sel métallique, éventuellement sous une forme hydratée, pourra être n'importe quel sel hydrosoluble dudit métal. Il pourra s'agir par exemple : pour le cuivre : CuSO4, CuCl2, Cu(C104)2, pour le fer : FeSO4, Fe2(504)3, FeCl3, FeCl2, Fe(C104)3, pour le nickel : NiSO4, NiCl2, Ni(C104)2, 10 pour le zinc : ZnSO4, ZnCl2, Zn(C104)2, pour le cobalt : CoSO4, CoCl2, Co(C104)2, pour le manganèse : MnC12, MnSO4, Mn(C104)2, pour le titane : TiC13, Ti2(SO4)3, ou d'un mélange de ceux-ci. 15 Il pourra s'agir en particulier de CuSO4. Le sel métallique sera présent dans la solution avantageusement à une concentration comprise entre 0,1 mM et 10 M, notamment comprise entre 1 mM et 1 M. Il pourrait être envisagé également d'utiliser des complexes métalliques 20 formé entre l'ion du métal à déposer et un ou des ligands organiques tels que par exemple des porphyrines, des acides aminés ou des amines, pour introduire les ions métalliques dans la solution aqueuse. L'acide introduit dans la solution aqueuse pourra être tout acide, qu'il soit organique ou inorganique. Il pourra s'agir par exemple de l'acide sulfurique, l'acide 25 chlorhydrique, l'acide bromhydrique, l'acide formique ou l'acide acétique, notamment l'acide sulfurique. De préférence, il ne s'agira pas de l'acide nitrique. Cet acide pourra être présent dans la solution aqueuse acide avantageusement à une concentration comprise entre 0,1 mM et 10 M, notamment comprise entre 10 mM et 3 M. 30 La solution aqueuse acide est préparée avantageusement en utilisant de l'eau déionisée afin de mieux contrôler la composition ionique de la solution. Le support électro-conducteur sera immergé totalement ou partiellement dans la solution aqueuse acide contenant les ions du métal à déposer selon si un dépôt sur toute la surface ou sur seulement une partie de la surface du support est 35 souhaité. 3050740 8 Afin d'obtenir un dépôt sur seulement une partie de la surface du support, il pourra également être envisagé d'appliquer un masque constitué d'un matériau isolant sur les parties du support qui ne doivent pas être recouvertes par le dépôt métallique. Dans ce cas, le support complet, sur lequel aura été appliqué le masque, 5 pourra être immergé dans la solution aqueuse acide contenant les ions du métal à déposer. Ce masque sera retiré du support après dépôt du métal. Etape (b) : Dans cette étape, le support électro-conducteur jouera le rôle de cathode, 10 tandis que la seconde électrode jouera le rôle d'anode. La seconde électrode sera avantageusement immergée dans la solution aqueuse acide contenant les ions du métal à déposer mais pourra également être immergée dans une autre solution d'électrolyte reliée électriquement à la première. L'utilisation d'une seule solution d'électrolyte, à savoir la solution aqueuse acide 15 contenant les ions du métal à déposer, reste préférée. La nature de la seconde électrode n'est pas critique. Elle est juste nécessaire à la réalisation de l'électrodéposition par un procédé d'électrolyse. Il pourra s'agir par exemple une électrode de platine ou de titane. Le courant appliqué entre le support électro-conducteur et la seconde 20 électrode pourra être alternatif ou continu. Il sera avantageusement continu et aura de préférence une densité de courant élevée comprise entre 0,1 mA/cm2 et 5 A/cm2, notamment comprise entre 0,1 mA/cm2 et 1 mA/cm2. Alternativement, une tension permettant de générer une densité de courant équivalente pourra être appliquée entre les électrodes. 25 Lors de l'application du courant, deux réactions de réduction auront lieu à la cathode : d'une part la réduction des ions métalliques en métal de degré d'oxydation 0 selon la réaction suivante avec M représentant le métal et x représentant son degré d'oxydation initial : 30 Mx+ + xe- -> M d'autre part la réduction des protons en dihydrogène selon la réaction suivante : 21-1± + 2e- -> H2 3050740 9 De même, une réaction d'oxydation aura lieu au niveau de l'anode lors de l'application du courant. La nature de cette réaction d'oxydation n'est pas cruciale. Il pourra s'agir par exemple de l'oxydation de l'eau. L'électrodéposition permet ainsi le dépôt à la surface du support électro- 5 conducteur d'une fine couche de métal avec une surface spécifique élevée, la croissance du métal à la surface du support électro-conducteur se faisant de manière dendritique. En outre, la formation de bulles de dihydrogène à la surface du support électro-conducteur, grâce à la réaction de réduction des protons, permet également de conférer une structure poreuse à cette couche de dépôt métallique permettant 10 ainsi d'accroître encore cette surface spécifique. Le choix de la densité de courant permettra notamment d'optimiser la taille et le nombre de bulles formées de manière à obtenir la structure et la surface spécifique voulue pour le dépôt métallique. Le courant sera par ailleurs appliqué pendant une durée suffisante pour 15 obtenir la quantité de dépôt souhaitée, notamment pour obtenir une épaisseur de ladite couche de dépôt métallique comprise entre 10 pm et 2 mm, notamment comprise entre 50 pm et 0,5 mm, de préférence comprise entre 70 pm et 300 pm. Par exemple, le courant pourra être appliquée pendant une durée comprise entre 1 et 3600 s, par exemple entre 15 et 1200 s, notamment comprise entre 30 et 300 s. 20 La durée d'application et la densité de courant pourront être adaptées en fonction des conditions réactionnelles choisies telles que la nature et la concentration des ions métalliques, la concentration en acide, etc. afin d'obtenir le dépôt métallique souhaité, notamment avec la surface spécifique et l'épaisseur souhaitées. 25 L'électrodéposition sera effectuée avantageusement par une méthode galvanostatique, c'est-à-dire par application d'un courant constant durant toute la durée du dépôt. Une fois le courant appliqué, le support électro-conducteur dont au moins une 30 partie de la surface est recouverte par un dépôt métallique pourra être retiré de la solution dans laquelle il était immergé. Il devra être nettoyé, notamment à l'eau (par ex. de l'eau distillée), avant d'être séché, notamment sous vide, ou sous flux d'un gaz inerte (argon, azote, hélium, etc.). 35 3050740 10 Etape (ii) : Une fois le métal déposé sur au moins une partie de la surface du support électro-conducteur, la surface externe du dépôt métallique va être oxydée, sulfurée, sélénée et/ou tellurée. 5 L'étape d'oxydation sera avantageusement effectuée dans une atmosphère contenant du dioxygène (par ex. l'air) ou en présence d'H20, de préférence dans une atmosphère contenant du dioxygène (par ex. l'air). L'étape de sulfuration sera avantageusement effectuée en présence de soufre élémentaire ou de H2S, de préférence en présence de soufre élémentaire. L'étape de sélénation sera 10 avantageusement effectuée en présence de sélénium élémentaire ou de H2Se, de préférence en présence de sélénium élémentaire. L'étape de telluration sera avantageusement effectuée en présence de tellure élémentaire ou de H2Te, de préférence en présence de tellure élémentaire. Cette étape d'oxydation, sulfuration, sélénation et/ou telluration sera 15 effectuée avantageusement à une température élevée, notamment à une température comprise entre 30 et 700° C, notamment comprise entre 50 et 500° C, en particulier comprise entre 100 et 400°C. Une étape de recuit pourra être effectuée à la suite de l'étape d'oxydation, sulfuration, sélénation et/ou telluration. Cette étape de recuit sera effectuée 20 avantageusement à une température comprise entre 50°C et 1000°C, en particulier comprise entre 100°C et 400°C. Cette étape de recuit sera effectuée avantageusement sous atmosphère de gaz inerte (Ar, N2, He, ...) ou sous vide. Cette étape de recuit sera effectuée avantageusement pendant une durée suffisamment longue, en particulier durant un temps compris entre 10 min et 48 h, notamment 25 compris entre 1 et 3 h. De manière surprenante, une surface spécifique élevée est maintenue après cette étape d'oxydation, sulfuration, sélénation et/ou telluration et éventuellement de recuit. 30 La présente invention concerne ainsi également une électrode susceptible d'être obtenue par le procédé susmentionné. Une telle électrode correspond à une électrode selon la présente invention, ayant en particulier les caractéristiques mentionnées précédemment. 3050740 11 La présente invention a pour troisième objet un dispositif électrochimique comprenant une électrode selon la présente invention. Par - dispositif électrochimique », on entend au sens de la présente invention un dispositif permettant de convertir l'énergie électrique en énergie chimique (par 5 ex. un dispositif d'électrolyse) ou inversement de convertir l'énergie chimique en énergie électrique (par ex. une pile à combustible). Le dispositif électrochimique selon la présente invention sera donc plus particulièrement un dispositif d'électrolyse ou une pile à combustible. Un tel dispositif électrochimique comprendra une seconde électrode qui 10 pourra éventuellement être également une électrode selon la présente invention. L'une des électrodes jouera le rôle d'anode où se produira une oxydation, l'autre électrode jouera le rôle de cathode où se produira une réduction. Un tel dispositif mettra donc en oeuvre une substance à oxyder (par ex. H2 dans une pile à combustible ou H20 dans un dispositif d'électrolyse) et une substance 15 à réduire (par ex. 02 dans une pile à combustible ou H20 ou CO2 dans un dispositif d'électrolyse). Dans un dispositif d'électrolyse, la réaction d'oxydo-réduction sera forcée, c'est-à-dire provoquée par le courant électrique appliqué. Dans la pile à combustible, la réaction d'oxydo-réduction sera spontanée, permettant la génération d'énergie électrique. 20 De tels dispositifs comprendront notamment d'autres éléments bien connus de l'homme du métier dans le domaine de l'électrochimie tels qu'une ou plusieurs autres électrodes (en particulier une électrode de référence de potentiel), une source d'énergie, une membrane, un sel de fond, un dispositif permettant le flux de réactifs, d'un dispositif de collecte des gaz formés, etc. L'homme du métier sait 25 cependant parfaitement comment réaliser et mettre en oeuvre un tel dispositif électrochimique. Le dispositif électrochimique selon la présente invention sera avantageusement un dispositif d'électrolyse. Avantageusement, ce dispositif utilisera l'électrode selon la présente invention comme anode, en particulier pour oxyder 30 l'eau en dioxygène selon la réaction suivante : 2H20 -> 02 + 4H+ + 4e- Un exemple de dispositif d'électrolyse de l'eau est représenté à la Figure 6. La présente invention a également pour quatrième objet un procédé 35 d'oxydation de l'eau en dioxygène comprenant l'application d'un courant électrique 3050740 12 entre une anode et une cathode, l'anode étant une électrode selon l'invention immergée dans l'eau ou dans un fluide contenant de l'eau. Par - immergée » dans un fluide, on entend au sens de l'invention que 5 l'électrode est plongée dans le fluide au moins partiellement. Dans le cas de l'électrode selon l'invention, la partie de l'électrode recouverte par le dépôt métallique, dont la surface est oxydée, sulfurée, sélénée et/ou tellurée, doit être au moins partiellement plongée dans le fluide. Dans un tel procédé, l'anode, correspondant à une électrode selon la 10 présente invention, sera immergée de préférence dans de l'eau, et plus particulièrement dans de l'eau ayant un pH basique (entre 7 et 14, préférentiellement entre 10 et 14), obtenue par exemple par ajout de soude. La cathode pourra également être immergée dans le même fluide ou pourra être immergée dans un autre fluide. Du CO2 pourra être ajouté à ce fluide par 15 bullage ou pressurisation du milieu. Dans le cas où l'anode et la cathode ne sont pas immergées dans le même fluide, ces deux fluides pourront être séparés par exemple par une membrane échangeuse d'ions (par ex. de protons), osmotique ou encore de dialyse afin de permettre le passage des charges ou de molécules de solvant d'un fluide à l'autre. 20 La cathode pourra être toute électrode utilisée classiquement dans l'art comme cathode et que connaît bien l'homme du métier. Une telle cathode pourra être par exemple du platine, du cobalt, du cuivre ... Lors de l'application d'un courant entre l'anode et la cathode, l'eau sera oxydée en dioxygène au niveau de l'anode selon la réaction suivante : 25 2H20 -> 02 + 4H+ + 4e- permettant ainsi la production d'oxygène au niveau de l'anode. Le courant appliqué entre les deux électrodes aura notamment une différence de potentiel comprise entre 1,2 V et 10 V, en particulier comprise entre 1,4 V et 4 V. L'utilisation d'une électrode selon l'invention permet d'effectuer cette 30 réaction d'oxydation de l'eau en dioxygène avec une surtension inférieure à 350 mV pour une densité de courant de 10 mA ou encore inférieure à 550 mV pour une densité de courant de 100 mA. Dans le cas d'une électrode cuivre/oxyde de cuivre selon l'invention, cette réaction peut être effectuée avec une surtension de 340 mV pour une densité de courant de 10 mA ou encore de 530 mV pour une densité de 35 courant de 100 mA. 3050740 13 L'électrode selon l'invention permet ainsi de pouvoir effectuer de manière efficace la réaction d'oxydation de l'eau en dioxygène, tout en ayant un système catalytique peu onéreux. Un exemple de procédé selon l'invention est illustré à la Figure 6. 5 La présente invention est illustrée par les figures et les exemples non limitatifs ci-dessous. FIGURES 10 Les Figures 1A à 1D représentent des images de microscopie électronique à balayage MEB des électrodes Cu/Cux0y obtenue à l'exemple 1 (Figures 1A et 1C) et Cu/CuxSy obtenue à l'exemple 2 (Figures 1B et 1D). La Figure 2 représente le diffractogramme par rayons X de l'électrode Cu/Cux0y 15 obtenue à l'exemple 1. Les Figures 3A et 3B représentent respectivement la voltamétrie à balayage linéaire (A) et le tracé de Tafel (B) de l'électrode Cu/Cux0y obtenue à l'exemple 1 dans une solution aqueuse de NaOH 1,0 M. Les Figures 4A et 4B représente le spectre large (A) et le spectre haute résolution 20 centré sur le souffre (B) obtenus par spectrométrie de photoélectrons induits par rayons X de l'électrode Cu/CuxSy obtenue à l'exemple 2. Les Figures 5A et 5B représentent respectivement la voltamétrie à balayage linéaire (A) et le tracé de Tafel (B) de l'électrode Cu/CuxSy obtenue à l'exemple 2 dans une solution aqueuse de NaOH 1,0 M. 25 La Figure 6 illustre un procédé / dispositif d'électrolyse de l'eau dans lequel l'eau est oxydée en dioxygène à l'anode qui est une électrode selon la présente invention. EXEMPLES 30 Considérations générales: Les mesures électrocatalytiques et les expériences d'électrolyse sont réalisées dans une cellule à trois électrodes à deux compartiments, permettant une séparation des produits en phase gazeuse aux compartiments anodique et cathodique à l'aide d'un potentiostat SP300 Bio-Logic. Une électrode de référence Ag/AgCI est placée dans le 35 même compartiment que l'électrode de travail. Une contre-électrode de platine est 3050740 14 placée dans un compartiment séparé relié par un verre fritté porosité 5 rempli de la solution électrolytique. Les potentiels sont référencés par rapport à l'électrode réversible à hydrogène (ERH) en utilisant l'équation ci-dessous: EERH = EAg/Aga + 0,197 + 0,059 * pH 5 Le résultat de voltamétrie à balayage linéaire n'est pas compensé vis-à-vis de la chute ohmique. Le rendement faradique a été obtenu en comparant la quantité théorique d'oxygène produite sur la base de la charge consommée à la quantité d'oxygène déterminée par chromatographie en phase gazeuse. Les images de microscopie électronique à balayage (MEB) ont été acquises à l'aide d'un microscope 10 électronique à balayage Hitachi S-4800. Les clichés de diffraction des rayons X sur poudre des motifs ont été enregistrés en utilisant un diffractomètre X'Pert Pro P analytique muni d'une source de rayonnement Cu-Ka (Mai = 1,540598 Â, ÀKa2 = 1,544426 nm) ou une source de rayonnement Co-Ka (Mai = 1,78897 Â, ÀKa2 = 1,79285 Â) avec un détecteur X'Celerator. La chromatographie en phase gazeuse a 15 été réalisée sur un chromatographe Shimadzu GC-2014 équipé d'une colonne Quadrex Molsieve 5A plot, d'un détecteur de conductivité thermique et en utilisant He comme gaz porteur (30 ml / min). Pour la préparation de l'électrode, la surface de la plaque de Cu (3cm x 1cm) a été nettoyée en utilisant du papier de verre (p 1200) suivie d'une immersion dans une solution 5,0M d'HCl pendant 30 s. La plaque est ensuite 20 rincée avec de l'éthanol avant d'être séchée à l'air. L'équation de Randles-Sevcik (1) est utilisée pour calculer Adiff, la surface électroactive de l'électrode: ip= 2.69 x105n3/2D1/2Adiffc v1/2 (1) Le courant ip est le courant de crête correspondant à la réduction du couple redox (Fe3±/Fe2±), déterminé par voltamétrie cyclique de K3[Fe(CN)6], n est le nombre 25 d'électrons échangés, D est le coefficient de diffusion de l'analyte (7,5 x 10-6 cm2. s-1 pour K3[Fe(CN)6]), C (nnol.crn-3) est la concentration molaire en l'analyte et v est la vitesse de balayage (V.s-1). La surface électroactive des électrodes est mesurée en utilisant une électrode de surface géométrique 1 cm2 plongée dans une solution contenant 5 mM de K3[Fe(CN)6] et 0,1 M d'un tampon phosphate pH 7,0. L'application 30 de l'équation (1) permet alors la détermination de la valeur de surface électroactive Adiff, et par conséquent de la surface spécifique déterminée par électrochimie en divisant cette valeur par la surface géométrique de l'électrode selon la relation : Surface spécifique déterminée par électrochimie = Adiff/Agéométrique (en CM2/CM2géométrique) - Les échantillons utilisés pour les mesures BET ont été obtenus par 3050740 15 abrasion mécanique à l'aide d'une lame PVC (poly(chlorure de vinyle)) d'un 1 mm d'épaisseur du dépôt métallique présent sur le support. Exemple 1: Préparation d'une électrode cuivre/oxyde de cuivre selon l'invention 5 1cm2 d'une plaque de cuivre fraîchement nettoyée est immergée dans 20 ml d'une solution de CuSO4 à 0,2 M, 1,5 M de H2SO4 et un courant de 0,5 A est appliqué en utilisant une méthode galvanostatique pendant une durée de 80 s. L'électrode est ensuite retirée de la solution et nettoyée avec de grandes quantités d'eau distillée et séchée sous vide (10 mbar). L'électrode est ensuite transférée dans un four sous 10 atmosphère d'air statique (1 bar). La température est élevée à 310 °C à une vitesse de 10 °C par minute, et la température est maintenue constante pendant 1 heure. Après cette étape, l'électrode est refroidie à température ambiante et stockée à l'air. Cette électrode est nommée électrode Cu/Cux0y par la suite. Les Figures 1 A et 1C montrent des clichés obtenus par MEB de cette électrode et illustrent les 15 nanostructures poreuses et la grande surface spécifique du matériau. Le diffractogramme de poudre par rayon X de cette électrode est présenté à la Figure 2 et révèle la présence de Cu, Cu20 et CuO. La voltamétrie à balayage linéaire entre 1,2V et 2,0V vs ERH (Electrode Réversible à Hydrogène) dans une solution aqueuse de NaOH 1,0M avec une vitesse de balayage de 10nnWs est présentée à la Figure 3A. Une 20 densité de courant de 1OrnA.crri2 a été obtenue à 340mV de surtension pour la production de dioxygène. Le tracé de Tafel de l'électrode est présenté à la Figure 3B. L'activité catalytique augmente linéairement de 1,56V à 1,66V vs ERH. La pente de la droite de Tafel a été déterminée dans cette région égale à 38nnV.dec-1. La surface spécifique déterminée par voie électrochimique est de 19,6 cnn2/c M2géométrique - La 25 surface spécifique déterminée par BET est de 3,4 m2/g. Exemple 2: Préparation d'une l'électrode cuivre/sulfure de cuivre selon l'invention 1cm2 d'une plaque de cuivre fraîchement nettoyée est immergée dans 20 ml d'une 30 solution de CuSO4 à 0,2 M, 1,5 M de H2SO4 et un courant de 0,5 A est appliqué en utilisant une méthode galvanostatique pendant une durée de 80 s. L'électrode est ensuite retirée de la solution et nettoyée avec de grandes quantités d'eau distillée et séchée sous vide (10 mbar). L'électrode est ensuite transférée dans un réacteur en verre contenant 15 mg de poudre de soufre élémentaire dans un compartiment 35 séparé mais connecté au reste du réacteur où se trouve l'électrode. Le vide 3050740 16 (0,01 mbar) est fait dans le réacteur (y compris dans le compartiment contenant le soufre élémentaire) qui est maintenu sous vide statique et introduit dans un four. La température de l'ensemble est portée à 150 °C à une vitesse de 15 °C par minute, et la température est maintenue à 150 °C pendant 2 minutes. Après cette étape, le 5 réacteur est retiré du four et laissé à refroidir à la température ambiante tout en faisant le vide dans le réacteur (vide dynamique). Après refroidissement à température ambiante, le compartiment contenant le soufre élémentaire est déconnecté du réacteur contenant l'électrode et le réacteur contenant l'électrode est réintroduit dans le four tout en faisant le vide (vide dynamique - 0,01 mbar). La 10 température du four est élevée à 150 °C à une vitesse de 15 °C par minute, et la température est maintenue à 150 °C pendant 1 h. Après cette étape de recuit, l'électrode est refroidie à température ambiante sous vide dynamique et utilisée rapidement après sa préparation. Cette électrode est nommée électrode Cu/CuxSy par la suite. Les Figures 1B et 1D 15 montrent des clichés obtenus par MEB de cette électrode et illustrent les nanostructures poreuses et la grande surface spécifique du matériau. Le spectre obtenu par spectrométrie de photoélectrons induits par rayons X de cette électrode est présenté à la Figure 4, et révèle la présence de cuivre et de sulfure de cuivre. La voltamétrie à balayage linéaire entre 1,2V et 2,0V vs ERH dans une solution aqueuse 20 de NaOH 1,0M avec une vitesse de balayage de 10nnWs est présentée à la Figure 5A. Une densité de courant de 1OrnA.crin-2 a été obtenue à 340mV de surtension pour la production de dioxygène. Le tracé de Tafel de l'électrode est présenté à la Figure 5B. L'activité catalytique augmente linéairement de 1,56V à 1,66V vs ERH. La pente de la droite de Tafel a été déterminée dans cette région égale à 40 nnV.dec-1. 25 La surface spécifique déterminée par voie électrochimique est de 23,0 cnn2/cm - - -2géornétri que - La surface spécifique déterminée par BET est de 3,8 m2/g. Exemple 3: Mesure de l'activité catalytique pour l'oxydation de l'eau de l'électrode Cu/Cux0y 30 L'électrolyse de l'eau est effectuée avec une surtension fixe appliquée de 400 mV en utilisant l'électrode Cu/Cux0y comme électrode de travail dans une solution aqueuse de NaOH 1,0 M. La génération d'une grande quantité d'oxygène gazeux est observée à l'électrode. L'oxygène produit est quantifié par chromatographie en phase gazeuse. Après 10 minutes d'électrolyse, le rendement faradique pour l'évolution de 02 est 3050740 17 estimé à 89% (2,2 C consommé, 5,14 pmol 02 généré, 0,5 cm2 électrode plongeant dans la solution). Exemple 4: Mesure de l'activité catalytique pour l'oxydation de l'eau de 5 l'électrode Cu/CuXS' L'électrolyse de l'eau est effectuée avec une surtension fixe appliquée de 400 mV en utilisant l'électrode Cu/CuxSy comme électrode de travail dans une solution aqueuse de NaOH 1,0 M. La génération d'une grande quantité d'oxygène gazeux est observée à l'électrode. L'oxygène produit est quantifié par chromatographie en phase gazeuse. 10 Après 10 minutes d'électrolyse, le rendement faradique pour l'évolution de 02 est estimé à 92% (2,0 C consommé, 4,83 pmol 02 généré, 0,5 cm2 électrode plongeant dans la solution). Exemple 5: Durabilité de l'électrode Cu/Cux0y en conditions catalytiques 15 L'électrolyse de l'eau est effectuée avec une surtension fixe appliquée de 600 mV en utilisant l'électrode Cu/Cux0y comme électrode de travail dans une solution aqueuse de NaOH 0,1 M. Durant toute la durée de l'expérience (4 h), une grande quantité d'oxygène gazeux est généré de manière constante. Aucun signe de désactivation n'est observé, une densité de courant stable de 20 mA/cm2 étant observée durant 20 toute la durée de l'expérience. REFERENCES BILIOGRAPHIQUES Du et al. Angew. Chem. 2015, 2073 25 Kanan et al. Science 2008, 1072 Liu et al. (a) J. Phys. Chem. C 2016, 831 ; (b) Electrochim. Acta 2016, 381 Nocera Acc. Chem. Res. 2012, 76 REVENDICATIONS1. Electrode comprenant un support électro-conducteur dont au moins une partie de la surface est recouverte par un dépôt d'un métal choisi dans le groupe constitué par le cuivre, le fer, le nickel, le zinc, le cobalt, le manganèse, le titane et un mélange de ceux-ci, la surface dudit dépôt étant sous une forme oxydée, sulfurée, sélénée et/ou tellurée et le dépôt ayant une surface spécifique supérieure ou égale à 1 m2/g. 2. Electrode selon la revendication 1, caractérisée en ce que le support électro- conducteur est constitué, au moins en partie, par un matériau électro-conducteur choisi parmi un métal tel que le cuivre, l'acier, l'aluminium, le zinc ; un oxyde métallique tel que l'oxyde de titane dopé au fluor (FTO) ou l'oxyde d'étain dopé à l'indium (ITO) ; un sulfure métallique tel que le sulfure de cadmium ou le sulfure de zinc ; du carbone notamment sous forme de feutre de carbone, de graphite, de carbone vitreux, de diamant dopé au bore ; un semi-conducteur tel que du silicium ; et un mélange de ceux-ci. 3. Electrode selon l'une quelconque des revendications 1 et 2, caractérisée en 20 ce que le dépôt de métal a une épaisseur comprise entre 10 [Inn et 2 mm, notamment comprise entre 50 [Inn et 0,5 mm, de préférence comprise entre 70 [Inn et 300 [Inn. 4. Electrode selon l'une quelconque des revendications 1 à 3, caractérisée en ce que le dépôt de métal a une surface spécifique comprise entre 1 m2/g et 500 m2/g, 25 par exemple entre 1 m2/g et 200 m2/g, notamment comprise entre 2 m2/g et 100 m2/g, de préférence comprise entre 3 m2/g et 50 m2/g. 5. Electrode selon l'une quelconque des revendications 1 à 4, caractérisée en ce que le dépôt de métal a une structure poreuse avec une taille moyenne de pores 30 comprise entre 10 [Inn et 500 [Inn, notamment entre 20 [Inn et 200 [Inn, de préférence entre 30 [Inn et 70 [Inn. 6. Electrode selon l'une quelconque des revendications 1 à 5, caractérisée en ce que le métal est choisi parmi le cuivre, le fer, le nickel, le zinc et un mélange de 35 ceux-ci et avantageusement est le cuivre. 3050740 19 7. Electrode selon l'une quelconque des revendications 1 à 6, caractérisée en ce que la surface du dépôt de métal est sous une forme oxydée et/ou sulfurée, notamment sous une forme oxydée ou sulfurée. 5 8. Procédé de préparation d'une électrode selon l'une quelconque des revendications 1 à 7 comprenant les étapes successives suivantes : (i) électrodéposition d'un métal choisi dans le groupe constitué par le cuivre, le fer, le nickel, le zinc, le cobalt, le manganèse, le titane et un mélange de ceux-ci sur au moins une partie de la surface d'un support électro-conducteur 10 afin de former un dépôt dudit métal sur ladite au moins une partie de la surface du support électro-conducteur, et (ii) oxydation, sulfuration, sélénation et/ou telluration de la surface du dépôt de métal. 15 9. Procédé selon la revendication 8, caractérisé en ce que l'étape (i) est réalisée selon les étapes successives suivantes : (a) immersion au moins partiellement du support électro-conducteur dans une solution aqueuse acide contenant des ions du métal à déposer, et (b) application d'un courant entre le support électro-conducteur et une seconde électrode. 10. Procédé selon la revendication 9, caractérisé en ce que la solution aqueuse acide contenant des ions du métal à déposer est une solution aqueuse acide contenant un sel hydrosoluble du métal à déposer, notamment choisi parmi CuSO4, CuCl2, Cu(C104)2, FeSO4, Fe2(504)3, FeCl3, FeCl2, Fe(C104)3, NiSO4, NiCl2, Ni (Cl04)2, ZnSO4, ZnCl2, Zn(C104)2, CoSO4, CoCl2, Co(C104)2, MnCl2, MnSO4, Mn(C104)2, TiC13, Ti2(SO4)3 et un mélange de ceux-ci. 11. Procédé selon l'une quelconque des revendications 9 et 10, caractérisé en ce que le courant de l'étape (b) a une densité de courant comprise entre 0,1 mA/cm2 et 5 A/cm2, notamment comprise entre 0,1 mA/cm2 et 1 mA/cm2. 12. Procédé selon l'une quelconque des revendications 8 à 11, caractérisé en ce que l'étape (ii) comprend : 3050740 20 une étape d'oxydation, sulfuration, sélénation et/ou telluration effectuée à une température comprise entre 30 et 700°C, notamment comprise entre 50 et 500°C, en particulier comprise entre 100 et 400°C, dans laquelle l'étape d'oxydation est effectuée dans une atmosphère contenant du dioxygène ou en 5 présence de H20, l'étape de sulfuration est effectuée en présence de soufre élémentaire ou de H2S, l'étape de sélénation est effectuée en présence de sélénium élémentaire ou de H2Se, et l'étape de telluration est effectuée en présence de tellure élémentaire ou de H2Te, et éventuellement une étape de recuit effectuée à une température comprise 10 entre 50°C et 1000°C, en particulier comprise entre 100°C et 400°C, avantageusement durant un temps compris entre 10 min et 48 h, notamment compris entre 1 et 3 h. 13. Electrode susceptible d'être obtenue par un procédé selon l'une quelconque 15 des revendications 8 à 12. 14. Dispositif électrochimique comprenant une électrode selon l'une quelconque des revendications 1 à 7 et 13. 20 15. Dispositif électrochimique selon la revendication 14, caractérisé en ce qu'il s'agit d'un dispositif d'électrolyse ou d'une pile à combustible. 16. Procédé d'oxydation de l'eau en dioxygène comprenant l'application d'un courant électrique entre une anode et une cathode, l'anode étant une électrode 25 selon l'une quelconque des revendications 1 à 7 et 13 immergée dans l'eau ou dans un fluide contenant de l'eau, avantageusement à pH basique.